(57)【要約】【課題】着色材７を含有するベース塗膜５とクリヤ塗膜６とを備えた積層塗膜において、クリヤ塗膜６の表面を研磨しても、艶消し効果が持続するようにする。【解決手段】ベース塗膜５の鏡面光沢度（入射角度６０度）を２０以下とし、クリヤ塗膜６に低屈折率のナノ粒子を添加することにより、該クリヤ塗膜６の屈折率を、ベース塗膜５を構成する樹脂の屈折率よりも低くする。【選択図】図１
2015066866.tif 000002
【特許請求の範囲】
【請求項１】
着色材を含有するベース塗膜と、該ベース塗膜の上に直接重ねられたクリヤ塗膜とを備え、
上記ベース塗膜の鏡面光沢度（入射角度６０度）が２０以下であり、
上記クリヤ塗膜の屈折率が上記ベース塗膜を構成する樹脂の屈折率よりも低いことを特徴とする積層塗膜。
【請求項２】
請求項１において、
上記クリヤ塗膜は、上記ベース塗膜を構成する樹脂よりも低屈折率のナノ粒子を含有することを特徴とする積層塗膜。
【請求項３】
請求項１又は請求項２において、
上記ベース塗膜が粒子状艶消し材を含有することを特徴とする積層塗膜。
【請求項４】
被塗物に請求項１乃至請求項３のいずれか一に記載の積層塗膜を備えることを特徴とする塗装物。
【発明の詳細な説明】
【技術分野】
【０００１】
本発明は、積層塗膜及び塗装物に関する。
【背景技術】
【０００２】
自動車の車体等の塗装においては、防錆用の電着塗料によって下塗り塗膜を形成し、その上に下地隠蔽性を有する中塗り塗膜を形成し、その上に上塗り塗膜（ベース塗膜およびクリヤ塗膜）を重ねる塗膜構造が一般に採用されている。また、省資源等の観点から、中塗り塗膜をなくし、下塗り塗膜の上に上塗り塗膜を直接重ねることも試みられている。例えば、カチオン電着塗膜の上に下地隠蔽性を有するベース塗膜を形成し、その上にクリヤ塗膜を形成することがなされている。
【０００３】
ところで、塗装の一形態として艶消し塗装（マットカラー化）が知られている。この艶消し塗装は、例えば特許文献１に記載されているように、一般にクリヤ塗料に艶消し材を配合しておき、この艶消し材によってクリヤ塗膜の表面を可視光線波長よりも大きな粗さレベルで粗面化（凹凸）にすることによってなされている。この場合、光がクリヤ塗膜表面で乱反射することによって、艶消し効果が得られる。
【先行技術文献】
【特許文献】
【０００４】
【特許文献１】特許第５１８１４１４号公報
【発明の概要】
【発明が解決しようとする課題】
【０００５】
しかし、クリヤ塗膜によるマットカラー化では、クリヤ塗膜表面の粗度（凹凸）が補修のための研磨や、洗車、ワックス塗り等によって低下すると、光が乱反射し難くなり、その結果、艶消し効果が低下する。また、クリヤ塗膜表面に微細凹凸が形成されているため、汚れも落ちにくくなる。
【０００６】
そこで、本発明は、クリヤ塗膜表面の研磨等に拘わらず、艶消し効果が持続する積層塗膜および塗装物を得ることを課題とする。
【課題を解決するための手段】
【０００７】
本発明は、上記課題を解決するために、ベース塗膜とクリヤ塗膜の界面での光の乱反射によって艶消し効果を得るようにした。
【０００８】
すなわち、ここに提示する積層塗膜は、着色材を含有するベース塗膜と、該ベース塗膜の上に直接重ねられたクリヤ塗膜とを備え、
上記ベース塗膜の鏡面光沢度（「入射角度６０度での鏡面光沢度」のこと。以下、同じ。）が２０以下であり、
上記クリヤ塗膜の屈折率が上記ベース塗膜を構成する樹脂の屈折率よりも低いことを特徴とする。
【０００９】
上記クリヤ塗膜としては、無色透明のクリヤ塗膜であっても、カラークリヤ塗膜であってもよい。
【００１０】
上記積層塗膜では、ベース塗膜の鏡面光沢度が低いことから、クリヤ塗膜を透過した光がベース塗膜表面で乱反射することにより、艶消し効果が得られる。また、クリヤ塗膜の屈折率がベース塗膜を構成する樹脂の屈折率よりも低いということは、空気の屈折率に近いということであり、そのため、クリヤ塗膜表面での光の反射が抑えられ、艶消し効果が高くなる。
【００１１】
そうして、上述の如く、クリヤ塗膜の低屈折率化とベース塗膜表面での光の乱反射とによって艶消し効果を得るから、クリヤ塗膜表面の粗さ如何に拘わらず、所定の艶消し効果を確保することができる。すなわち、クリヤ塗膜表面の研磨等によって艶消し効果が大きく低下することがなく、さらには、クリヤ塗膜表面を鏡面仕上げにすることも可能になるから、クリヤ塗膜表面の汚れ防止にも有利になる（汚れが付着しにくくなり、また、付着した汚れを落とし易くなる。）。
【００１２】
上記クリヤ塗膜の低屈折率化において、好ましいのは、上記ベース塗膜を構成する樹脂よりも低屈折率のナノ粒子を当該クリヤ塗膜に添加することである。これにより、クリヤ塗膜の透明性を損なうことなく、その低屈折率化を図ることができる。クリヤ塗膜の屈折率（「波長５８９．３ｎｍ（ナトリウムのＤ線）での屈折率」、以下、同じ。）は、例えば１．２以上１．５以下とすることが好ましい。
【００１３】
上記ベース塗膜の鏡面光沢度を２０以下にするにあたり、好ましいのは、当該ベース塗膜に粒子状艶消し材を添加することである。これにより、ベース塗膜の鏡面光沢度を２０以下にすることが容易になる。
【００１４】
本発明に係る塗装物は、被塗物の下塗り塗膜の上に上記ベース塗膜が直接重なったものであっても、被塗物の下塗り塗膜上に重ねられた中塗り塗膜の上に上記ベース塗膜が重なったものであってもよい。
【発明の効果】
【００１５】
本発明によれば、クリヤ塗膜の低屈折率化とベース塗膜表面での光の乱反射とによって、クリヤ塗膜表面の粗さ如何に拘わらず、艶消し効果を得ることができ、クリヤ塗膜表面の研磨等によって艶消し効果が大きく低下することがなくなるとともに、クリヤ塗膜表面の汚れ防止にも有利になる。
【図面の簡単な説明】
【００１６】
【図１】実施形態１に係る積層塗膜構造を示す断面図である。
【図２】実施形態２に係る積層塗膜構造を示す断面図である。
【発明を実施するための形態】
【００１７】
以下、本発明を実施するための形態を図面に基づいて説明する。以下の好ましい実施形態の説明は、本質的に例示に過ぎず、本発明、その適用物或いはその用途を制限することを意図するものではない。
【００１８】
＜実施形態１＞
図１に示す実施形態１に係る積層塗膜において、１は鋼製被塗物（例えば、自動車の車体外板）である。この被塗物１の表面にエポキシ系カチオン電着塗料による下塗り塗膜２が形成されている。この下塗り塗膜２の上に、耐光劣化性、耐チッピング性及び発色性を高めるための下地隠蔽性を有する中塗り塗膜３が重ねられている。そして、中塗り塗膜３の上に上塗り塗膜４が重ねられている。
【００１９】
上塗り塗膜４は、ベース塗膜５と、ベース塗膜４の上に重ねられたクリヤ塗膜６よりなる。ベース塗膜５は、着色材としての顔料７、光輝材８等が樹脂中に分散してなり、積層塗膜に発色性ないし意匠性を付与する。クリヤ塗膜６は、積層塗膜に耐候性や耐摩耗性を付与する。
【００２０】
本発明の特徴とするところは、ベース塗膜５の表面を可視光線波長よりも大きな粗さレベルで粗面化（微細凹凸を形成）して該ベース塗膜５の鏡面光沢度を２０以下（表面粗さＲａ＝４〜７μｍ程度）にし、且つクリヤ塗膜６の屈折率をベース塗膜５を構成する樹脂の屈折率よりも低くすることによって、当該積層塗膜に艶消し効果を与えていることにある。
【００２１】
すなわち、ベース塗膜５の鏡面光沢度が低いことから、図１に矢符で模式的に示すように、クリヤ塗膜６を透過した光がベース塗膜５の表面で乱反射することにより、艶消し効果が得られる。また、クリヤ塗膜６の屈折率が空気の屈折率に近く、そのため、クリヤ塗膜６の表面での光の反射が抑えられ、艶消し効果が高くなる。
【００２２】
実施形態１では、ベース塗膜５に粒子状艶消し材９を添加して該ベース塗膜５の鏡面光沢度を２０以下とし、クリヤ塗膜６に低屈折率の金属酸化物のナノ粒子１１を添加して該クリヤ塗膜６の屈折率を調整している。一例として黒色を発色させる場合の上塗り塗膜の構成を表１に示す。
【００２３】
【表１】
2015066866.tif 000003
【００２４】
表１において、ベース塗膜５を構成するアクリル系樹脂としては、日本ペイント社製アクリル樹脂（酸価；２０ｍｇＫＯＨ／ｇ，水酸基価；７５ｍｇＫＯＨ／ｇ，数平均分子量；５０００，固形分６０質量％）を採用した。カーボンブラックとしては、三菱化学社製三菱カーボンブラック＃２６５０を採用した。艶消し材としては、綜研化学社製ケミスノーＭＲシリーズのアクリル系樹脂粒子（平均粒子径２０μｍ）を採用した。クリヤ塗膜６を構成するアクリル系樹脂としては、日本ペイント社製アクリル樹脂を採用し、ＳｉＯ２ナノ粒子としては、シーアイ化成社製Nano Tek Slurry（ＳｉＯ２固形分２０質量％相当）を採用した。
【００２５】
ベース塗膜５の樹脂の屈折率は１．５３、クリヤ塗膜６の屈折率は１．３５、グロス計（ＨＯＲＩＢＡ製ハンディ光沢計「グロスチェッカ」Ｇ−３２０）で測定したベース塗膜５の鏡面光沢度は１５であった。
【００２６】
なお、艶消し材９としては、上述のアクリル系樹脂粒子に限らず、平均粒子径１〜３０μｍ程度のシリカ、合成シリカ、カラーポリマービーズ、ポリエチレンワックス、球体セルロース等を用いることができる。
【００２７】
＜実施形態２＞
図２に示す実施形態２に係る積層塗膜では、鋼製被塗物１の表面にシボ加工ないし梨地処理によって凹凸が形成され、その上に下塗り塗膜（電着）２が形成されている。そして、中塗り塗膜を設けることなく、下塗り塗膜２の上に上塗り塗膜４が重ねられている。上塗り塗膜４は、実施形態１と同じく、ベース塗膜５とクリヤ塗膜６よりなり、ベース塗膜５は、着色材としての顔料７および光輝材８が樹脂中に分散してなる。
【００２８】
本実施形態では、ベース塗膜５の表面に被塗物１の表面の凹凸に対応する凹凸ができるように下塗り塗装およびベース塗装を施すことで、ベース塗膜５の表面を可視光線波長よりも大きな粗さレベルで粗面化（微細凹凸を形成）して、ベース塗膜５の鏡面光沢度が２０以下になるようにしている。従って、ベース塗膜５には艶消し材は含まれていない。クリヤ塗膜６は、実施形態１と同じく、低屈折率の金属酸化物のナノ粒子１１を添加することによって低屈折率にしている。
【００２９】
従って、図２に矢符で模式的に示すように、実施形態１と同じく、ベース塗膜５の鏡面光沢度が低いことから、クリヤ塗膜６を透過した光がベース塗膜５の表面で乱反射することにより、艶消し効果が得られ、また、クリヤ塗膜６が低屈折率であって、該クリヤ塗膜６の表面での光の反射が抑えられるから、艶消し効果が高くなる。
【符号の説明】
【００３０】
１    被塗物
２    下塗り塗膜
３    中塗り塗膜
４    上塗り塗膜
５    ベース塗膜
６    クリヤ塗膜
７    着色材（顔料）
８    光輝材
９    艶消し材
１１    ナノ粒子
【図１】
2015066866.tif 000004
【図２】
2015066866.tif 000005